(57)【要約】【課題】  裏面が適度の平滑性を有し、両更紙と同様の印刷適性を有する片艶紙およびその製造方法を提供する。【解決手段】  ヤンキードライヤー１に湿紙３を圧接する際に、ヤンキーフェルトに代えてロール（タッチロール４）を用いることにより、表面の光沢度（ＪＩＳ  Ｐ  ８１４２準拠）が２０％以上であり、裏面の光沢度（ＪＩＳ  Ｐ  ８１４２準拠）が１０％以下、裏面のベック平滑度（ＪＩＳ  Ｐ  ８１１９準拠）が１２〜５０秒の片艶紙が得られるようにしている。【選択図】        図２
2005336630.tif 000002
【特許請求の範囲】
【請求項１】
表面の光沢度（ＪＩＳ  Ｐ  ８１４２準拠）が２０％以上であり、裏面の光沢度（ＪＩＳ  Ｐ  ８１４２準拠）が１０％以下、裏面のベック平滑度（ＪＩＳ  Ｐ  ８１１９準拠）が１２〜５０秒であることを特徴とする片艶紙。
【請求項２】
ヤンキードライヤーに湿紙を圧接する際に、ヤンキーフェルトに代えてロールを用いることを特徴とする片艶紙の製造方法。
【請求項３】
ヤンキードライヤーに圧接させる直前の湿紙水分を２５〜４０重量％に調整したことを特徴とする請求項２記載の片艶紙の製造方法。
【請求項４】
ヤンキードライヤーに供給される湿紙の張力をエキスパンダーロールにより調整することを特徴とする請求項２および３のいずれか一項記載の片艶紙の製造方法。
【発明の詳細な説明】
【技術分野】
【０００１】
本願発明は、片艶紙およびその製造方法に関し、さらに詳しくは、従来の片艶紙におけるように片面に高い光沢を有するばかりでなく、裏面に高い平滑性を有し、印刷適性に優れた片艶紙およびその製造方法に関するものである。
【背景技術】
【０００２】
従来の片艶紙は、図１に示すように、抄紙工程中のドライヤーパートＰにおいて、表面に研摩加工が施されている鏡面ドライヤー（以下、ヤンキードライヤーと称す）１に対してヤンキーフェルト２を介して湿紙３を圧接させて乾燥する抄紙機（以下、ヤンキー抄紙機と称す）で抄造されることとなっている。符号４は湿紙３をヤンキーフェルト２とともにヤンキードライヤー１に圧接するタッチロール、５はヤンキーフェルト２を搬送するための補助ロールである。
【０００３】
このようにして製造された片艶紙は、片面が高い光沢を有しているところから、主に包装用、製袋用などの用途を有しており、その光沢面に印刷を施すことにより、光沢を生かした商品として利用されている。片艶紙の裏面は、ドライヤーパートにおいてヤンキーフェルト２に接するところから、平滑性が低くなり、印刷されることはほとんどない。
【０００４】
一方、片艶紙と同様な用途に使用されている紙には両更紙と称されるものがあるが、該両更紙は、表裏両面共に均一に乾燥させ、両面共に適度の平滑性を有している。
【０００５】
上記した片艶紙と両更紙は、用途により使い分けられており、例えば光沢の必要な用途には片艶紙を、光沢が必要でない用途には両更紙が用いられてきている。
【０００６】
ところで、片艶紙における裏面の印刷適性を向上させる方法としては、下記のような技術が既に提案されている。
【０００７】
即ち、片艶紙を製造した後に金属ロールと弾性ロールとからなるカレンダー装置で表面処理する方法（特許文献１参照）が提案されている。
【０００８】
【特許文献１】特開平５−２７９９８３号公報。
【発明の開示】
【発明が解決しようとする課題】
【０００９】
上記特許文献１に開示されている技術は、カレンダー装置を用いて、表面、裏面の両方ともに艶のある高光沢紙を製造する方法であるが、片艶紙を製造した後にカレンダー装置を用いて表面処理することとなっているため、工程が増加してしまうという不具合がある。また、得られた高光沢紙の表裏両面の光沢度がほぼ同程度となる。
【００１０】
本発明者は、上記した事情に鑑みて鋭意研究を重ねた結果、ヤンキードライヤーに湿紙を圧接する際に、ヤンキーフェルトに代えてロールを用いることにより、カレンダー処理することなく、表面の光沢度および裏面の平滑度を所定範囲に設定することができることを見出し、本発明を完成するに至った。
【００１１】
本願発明は、上記の点に鑑みてなされたもので、裏面が適度の平滑性を有し、両更紙と同様の印刷適性を有する片艶紙およびその製造方法を提供することを目的としている。
【課題を解決するための手段】
【００１２】
本願発明の片艶紙は、表面の光沢度（ＪＩＳ  Ｐ  ８１４２準拠）が２０％以上であり、裏面の光沢度（ＪＩＳ  Ｐ  ８１４２準拠）が１０％以下、裏面のベック平滑度（ＪＩＳ  Ｐ  ８１１９準拠）が１２〜５０秒であることを特徴としている。
【００１３】
上記のように構成したことにより、表裏両面への印刷が可能となり、用途の拡大を図ることができる。特に、請求書用の封筒用紙の場合、裏面（即ち、封筒の内側）に印刷することが多くなっており、晒両更クラフト紙が多用されていたが、本発明品の片艶紙は、裏面も高精細な印刷が可能となっているため、封筒用紙として好適に使用することができる。なお、表面の光沢度が２０％未満となると、光沢度が低くなり過ぎる。裏面の光沢度が１０％を超えると、必要以上の光沢度となる。また、裏面の平滑度が１２秒未満となると、平滑性が不十分となり、印刷適性に劣るものとなるし、５０秒を超えると、効果が飽和する。
【００１４】
本願発明の片艶紙の製造方法は、ヤンキードライヤーに湿紙を圧接する際に、ヤンキーフェルトに代えてロールを用いることを特徴としている。
【００１５】
上記の方法としたことにより、表面はヤンキードライヤーに接し、裏面はロールに接することとなるため、表面の光沢度は維持しつつ、裏面の平滑度を高めることができる。従って、得られた片艶紙は、表裏両面への印刷が可能となる。
【００１６】
本願発明の片艶紙の製造方法において、ヤンキードライヤーに圧接させる直前の湿紙水分を２５〜４０重量％に調整することもでき、そのようにした場合、表面の光沢度（ＪＩＳ  Ｐ  ８１４２準拠）が２０％以上で、裏面の光沢度（ＪＩＳ  Ｐ  ８１４２準拠）が１０％以下、裏面の平滑度（ＪＩＳ  Ｐ  ８１１９準拠）が１２〜５０秒である片艶紙が得られる。なお、湿紙水分が２５重量％未満となると、表面の光沢度が出にくくなるし、４０重量％を超えると、均一な乾燥が難しくなり、乾燥むらが発生しやすくなる。
【００１７】
また、本願発明の片艶紙の製造方法において、ヤンキードライヤーに供給される湿紙の張力をエキスパンダーロールにより調整することもでき、そのようにした場合、ヤンキードライヤーに供給される湿紙の張力が適宜調整されることとなり、ヤンキーフェルトを用いなくとも、湿紙の走行を安定させることができ、皺の発生等を防止することができる。
【発明の効果】
【００１８】
本願発明の片艶紙によれば、表面の光沢度（ＪＩＳ  Ｐ  ８１４２準拠）が２０％以上であり、裏面の光沢度（ＪＩＳ  Ｐ  ８１４２準拠）が１０％以下、裏面のベック平滑度（ＪＩＳ  Ｐ  ８１１９準拠）が１２〜５０秒であることを特徴としているので、表裏両面への印刷が可能となり、用途の拡大を図ることができるという効果がある。特に、請求書用の封筒用紙の場合、裏面（即ち、封筒の内側）に印刷することが多くなっており、晒両更クラフト紙が多用されていたが、本発明品の片艶紙は、裏面も高精細な印刷が可能となっているため、封筒用紙として好適に使用することができる。
【００１９】
本願発明の片艶紙の製造方法によれば、ヤンキードライヤーに湿紙を圧接する際に、ヤンキーフェルトに代えてロールを用いることを特徴としているので、表面はヤンキードライヤーに接し、裏面はロールに接することとなるため、表面の光沢度は維持しつつ、裏面の平滑度を高めることができ、得られた片艶紙は、表裏両面への印刷が可能となるという効果がある。
【００２０】
本願発明の片艶紙の製造方法において、ヤンキードライヤーに圧接させる直前の湿紙水分を２５〜４０重量％に調整することもでき、そのようにした場合、表面の光沢度（ＪＩＳ  Ｐ  ８１４２準拠）が２０％以上で、裏面の光沢度（ＪＩＳ  Ｐ  ８１４２準拠）が１０％以下、裏面の平滑度（ＪＩＳ  Ｐ  ８１１９準拠）が１２〜５０秒である片艶紙が得られる。
【００２１】
また、本願発明の片艶紙の製造方法において、ヤンキードライヤーに供給される湿紙の張力をエキスパンダーロールにより調整することもでき、そのようにした場合、ヤンキードライヤーに供給される湿紙の張力が適宜調整されることとなり、ヤンキーフェルトを用いなくとも、湿紙の走行を安定させることができ、皺の発生を防止することができる。
【発明を実施するための最良の形態】
【００２２】
以下、本願発明の好適な実施の形態について説明する。
【００２３】
この片艶紙は、請求書用の封筒用紙などを製造する際の原紙として使用されるものであり、表面の光沢度（ＪＩＳ  Ｐ  ８１４２準拠）が２０％以上であり、裏面の光沢度（ＪＩＳ  Ｐ  ８１４２準拠）が１０％以下、裏面のベック平滑度（ＪＩＳ  Ｐ  ８１１９準拠）が１２〜５０秒（好ましくは１５〜５０秒）であることを特徴としている。
【００２４】
上記のように構成したことにより、表裏両面への印刷が可能となり、用途の拡大を図ることができる。特に、請求書用の封筒用紙の場合、裏面（即ち、封筒の内側）に印刷することが多くなっており、晒両更クラフト紙が多用されていたが、本発明品の片艶紙は、裏面も高精細な印刷が可能となっているため、封筒用紙として好適に使用することができる。なお、表面の光沢度が２０％未満となると、光沢度が低くなり過ぎる。裏面の光沢度が１０％を超えると、必要以上の光沢度となる。また、裏面の平滑度が１２秒未満となると、平滑性が不十分となり、印刷適性に劣るものとなるし、５０秒を超えると、効果が飽和する。
【００２５】
上記のような片艶紙は、以下のようにして製造される。
【００２６】
即ち、図２に示すように、抄紙工程中のドライヤーパートＰにおいて、表面に研摩加工が施されている鏡面ドライヤーからなるヤンキードライヤー１に湿紙を圧接する際に、ヤンキーフェルトに代えてロール（タッチロール）４を用いることとしている。このタッチロール４としては、ヤンキードライヤー１にヤンキーフェルトを介することなく接することとなるところから、耐熱性を有するゴム等の弾性材料からなるものを使用するのが望ましい。
【００２７】
そして、ヤンキードライヤー１に供給される湿紙３の張力は、矢印Ｎ方向に移動可能とされたエキスパンダーロール６により調整されることとなっている。符号７は第１入口ロール、８は第２入口ロールである。
【００２８】
上記の製造方法としたことにより、表面はヤンキードライヤー１に接し、裏面はタッチロール４に接することとなるため、表面の光沢度は維持しつつ、裏面の平滑度を高めることができる。従って、得られた片艶紙は、表裏両面への印刷が可能となる。しかも、ヤンキードライヤー１に供給される湿紙３の張力をエキスパンダーロール６により調整することもでき、そのようにした場合、ヤンキードライヤーに供給される湿紙の張力が適宜調整されることとなり、ヤンキーフェルトを用いなくとも、湿紙の走行を安定させることができ、皺の発生等を防止することができる。
【００２９】
上記製造方法において、ヤンキードライヤーに圧接させる直前の湿紙水分を２５〜４０重量％に調整するのが望ましく、そのようにした場合、表面の光沢度（ＪＩＳ  Ｐ  ８１４２準拠）が２０％以上で、裏面の光沢度（ＪＩＳ  Ｐ  ８１４２準拠）が１０％以下、裏面の平滑度（ＪＩＳ  Ｐ  ８１１９準拠）が１２〜５０秒である片艶紙が得られる。なお、湿紙水分が２５重量％未満となると、表面の光沢度が出にくくなるし、４０重量％を超えると、均一な乾燥が難しくなり、乾燥むらが発生しやすくなる。
【００３０】
本願発明の片艶紙を製造するための原料パルプは、クラフトパルプ、機械パルプ、古紙パルプ等が使用できる。
【００３１】
上記クラフトパルプとしては、広葉樹クラフトパルプや針葉樹クラフトパルプが使用されるが、広葉樹クラフトパルプとしては、広葉樹未晒クラフトパルプ（即ち、ＬＵＫＰ）でもよく、広葉樹晒クラフトパルプ（即ち、ＬＢＫＰ）でもよく、両者を混合したものでもよい。また、機械パルプとしては、ＧＰ（グランドウッドパルプ）、ＰＧＷ（プレッシャライズドグランドウッドパルプ）、ＲＧＰ（リファイナーグランドウッドパルプ）、ＴＭＰ（サーモメカニカルパルプ）、ＣＴＭＰ（ケミサーモメカニカルパルプ）等、公知の機械パルプが使用できる。古紙パルプとしては、雑誌古紙、チラシ古紙、色上古紙、新聞古紙、ケント古紙、上白古紙、コート古紙、複写古紙等の公知の種々の古紙パルプを使用することができ、これらの古紙パルプを脱墨あるいは漂白処理したものを使用することもできる。
【００３２】
その他、非木材パルプとして、ケナフ、麻、三椏、楮、バガス、竹、雁皮等が使用できる。また、ポリプロピレン、プロピレンランダムコポリマー、ポリエチレンテレフタレートコポリマー、ポリエチレン、レーヨン、ポリエチレンテレフタレート、アクリル、ホルマール化ポリビニルアルコール等の合成繊維も使用できる。
【００３３】
また、紙力増強剤を添加することもでき、該紙力増強剤としては、特に限定はなく、澱粉、変性澱粉、ポリアクリルアミド等が使用できる。また、染料や着色顔料などの染色剤、歩留まり向上剤、硫酸バンド、サイズ剤等の各種の添加薬品を使用することができる。
【００３４】
本実施の形態の片艶紙は、長網ヤンキー抄紙機を用いて製造することとしているが、これに限定されるものではなく、同一の紙質を得るようにすれば、円網ヤンキー抄紙機、短網ヤンキー抄紙機等のヤンキードライヤーを有する抄紙機であればよい。
【００３５】
次に、本願発明を、下記表１に示す実施例１〜８および比較例１〜５に基づいて詳述する。なお、本願発明は、これらの実施例によって限定されるものではない。
【００３６】
実施例１
原料
針葉樹晒クラフトパルプ（ＮＢＫＰ）配合率５０重量％（フリーネス５００ｍｌＣＳＦ）、広葉樹晒クラフトパルプ（ＬＢＫＰ）配合率５０重量％（フリーネス４００ｍｌＣＳＦ）のパルプを用いた。
【００３７】
内添薬品・添加量
硫酸バンド４０ｋｇ／パルプトン、サイズ剤〔商品名：ペローザＥ３６００；近代化学工業（株）製〕７ｋｇ／パルプトン、紙力増強剤〔商品名：ＤＳ４３６０；星光ＰＭＣ（株）製〕１５ｋｇ／パルプトン。
【００３８】
製造条件
抄紙機：長網ヤンキー抄紙機
ヤンキータッチフェルトの使用：なし
坪量３０ｇ／ｍ2
抄造速度４２０ｍ／ｍｉｎ、抄造幅１２００ｍｍ
ヤンキードライヤー入口水分；３０％
実施例２〜８
坪量とヤンキードライヤー入口水分を表１の通りとした以外は、実施例１と同様にして片艶紙を製造した。ヤンキードライヤー入口水分は、抄造速度により調整した。
【００３９】
比較例１〜５
ヤンキータッチフェルトを使用し、坪量とヤンキードライヤー入口水分を表１の通りとした以外は、実施例１と同様にして片艶紙を製造した。
【００４０】
上記実施例１〜８および比較例１〜５にて製造した片艶紙について下記の項目を測定して評価した。結果は表１に示した。
【００４１】
光沢度
ＪＩＳ  Ｐ  ８１４２に準拠
平滑度
ＪＩＳ  Ｐ  ８１１９に準拠
印刷適性
ＪＩＳ  Ｐ  ８１２９に定めるＩＧＴ印刷適性試験機に用いる標準タックグレードインクを使用し、熊谷理機工業株式会社製ＫＲＫ万能印刷適性試験機を用いて印刷し、インク着肉性を４段階（◎優、○良、△可、×不可）評価した。
【００４２】
【表１】
2005336630.tif 000003
【００４３】
表１に示す結果によれば、本願発明のヤンキーフェルトを使用しなかった実施例１〜８では、裏面の平滑度が高く、印刷適性が良好であった。ヤンキーフェルトを使用した比較例１〜５では、裏面の平滑度が低く、印刷適性が悪くなった。さらに、ヤンキードライヤーの入口水分が低い比較例５では、満足な表面光沢が得られなかった。
【図面の簡単な説明】
【００４４】
【図１】従来の抄紙工程中のドライヤーパートにおけるヤンキードライヤー部分を示す概略構成図である。
【図２】本願発明の実施の形態にかかる抄紙工程中のドライヤーパートにおけるヤンキードライヤー部分を示す概略構成図である。
【符号の説明】
【００４５】
１はヤンキードライヤー
３は湿紙
４はロール（タッチロール）
【図１】
2005336630.tif 000004
【図２】
2005336630.tif 000005